【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
共押出多層フィルムを含む、バッグ、ポーチもしくは両方を含むパッケージ；ケース；変換フィルム製品；またはそれらの二種以上の組み合わせである物品であって、
前記フィルムが、
（Ａ）第１のポリエステルと硫黄含有ポリエステルとのブレンドを含む第１の層；ポリアミドを含む第２の層；および任意のバリア層、シーラント層もしくは両方；
（Ｂ）第１のポリエステルを含む第１の層；ブレンドもしくは硫黄含有ポリエステルを含む第２の層；ポリアミドを含む第３の層；シーラント層；および任意のバリア層；または
（Ｃ）硫黄含有ポリエステルを含む第１の層；ポリアミドを含む第２の層；および任意のバリア層、シーラント層もしくは両方；
を含むか、あるいはそれらから製造され；
前記フィルムが任意にプリント可能であり；
前記ブレンドもしくは前記硫黄含有ポリエステルが、前記ブレンド中に存在する酸部分の総量を基準として０．０１モル％〜５モル％のスルホン酸またはその誘導体から誘導された単位を含み；
前記第１のポリエステルが５０℃の軟化点から２５５℃の融点までを有することを特徴とし；
前記硫黄含有ポリエステルがスルホン酸またはその誘導体から誘導された繰り返し単位を含み、そして前記硫黄含有ポリエステルがポリエステルを含む前記層とポリアミドを含む前記層との間で任意に接着され；
前記スルホン酸がスルホベンゼンジカルボン酸であり、そして前記誘導体が前記スルホン酸の塩、前記スルホン酸のエステル、前記スルホン酸の塩のエステルまたはそれらの二種以上の組み合わせであり；
前記任意のバリア層がエチレン／ビニルアルコールコポリマー、ポリアミド、ポリ塩化ビニリデン、ポリアルキレンカルボネートまたはそれらの二種以上の組み合わせを含む少なくとも一種のポリマーを含むか、あるいはそれらから製造され、そして
前記シーラント層が任意に６５℃未満のＴｇを有する物品。
【請求項２】
前記ポリアミドがポリアミド６、ポリアミド９、ポリアミド１０、ポリアミド１１、ポリアミド１２、ポリアミド６６、ポリアミド６，１０、ポリアミドＭＸＤ６、ポリアミド６，１２、ポリアミド６Ｉ、ポリアミド６Ｔ、ポリアミド６Ｉ，６Ｔ、ポリアミド、ポリアミド６，９、ポリアミドコポリマー、前記ポリアミドの一種以上のナノ複合体またはそれらの二種以上の組み合わせであり、そして好ましくはポリアミドＭＸＤ６またはそれらのナノ複合体である請求項１に記載の物品。
【請求項３】
前記フィルムが二軸配向、収縮性または両方であり、そして好ましくは一方向または両方向において８５℃で少なくとも１０％の自由収縮を有する請求項１または２に記載の物品。
【請求項４】
フィルム一層以上間の温度依存性結合層を有する多層フィルムを含むか、あるいはそれらから製造される自己換気性物品であって、前記フィルムが請求項１、２または３のいずれか一項に記載のものであり、そしてオーブン中で１２１℃より高温でパッケージを加熱時に前記温度依存性結合層が破壊し、かつ多層構造が離層し；前記結合層が好ましくは（１）エチレン／無水マレイン酸グラフトコポリマーとエチレン／アクリル酸メチルコポリマーとを含むブレンドまたは（２）第１のポリエステルおよびスルホン酸またはその誘導体を含む硫黄含有ポリエステルを含むか、あるいはそれらから製造され；前記結合層が約１５０℃未満で軟化し；そして前記第１のポリエステルまたは前記硫黄含有ポリエステルが請求項１に記載の通りであり；エンドシールバッグ、サイドシールバッグ、リディングフィルムによる熱成形ポーチまたは食料品を含むパッケージである物品。
【手続補正２】
【補正対象書類名】明細書
【補正対象項目名】０１０１
【補正方法】変更
【補正の内容】
【０１０１】
実施例１に関して報告される構造のリディングフィルムを熱形成されたウェブ上に配置し、そしてウェブにヒートシールして、それによって食料品が封入された。
次に、本発明の好ましい態様を示す。
1.  ２４時間で約０．２ｃｃ／１００ｃｍ2未満の酸素透過性を有し、かつオーブン中で約２２０℃まで加熱可能な共押出多層フィルムを含む物品であって、バッグ、ポーチもしくは両方を含むパッケージ；ケース；変換フィルム製品；またはそれらの二種以上の組み合わせである物品。
2.  前記フィルムが、
（Ａ）第１のポリエステルと硫黄含有ポリエステルとのブレンドを含む第１の層；ポリアミドを含む第２の層；および任意のバリア層；
（Ｂ）第１のポリエステルを含む第１の層；ブレンドもしくは硫黄含有ポリエステルを含む第２の層；ポリアミドを含む第３の層；および任意のバリア層；または
（Ｃ）硫黄含有ポリエステルを含む第１の層；ポリアミドを含む第２の層；任意のバリア層；
を含むか、あるいはそれらから製造され、
各フィルムが任意にシーラント層を含み；
前記ブレンドもしくは硫黄含有ポリエステルが、前記ブレンド中に存在する酸部分の総量を基準として約０．０１モル％〜約５モル％のスルホン酸またはその誘導体から誘導された単位を含み；
前記第１のポリエステルが約５０℃の軟化点から約２５５℃の融点までを有し；
前記硫黄含有ポリエステルがスルホン酸またはその誘導体から誘導された繰り返し単位を含み、そして前記硫黄含有ポリエステルがポリエステルを含む前記層とポリアミドを含む前記層との間で任意に接着され；
前記スルホン酸がスルホベンゼンジカルボン酸であり、そして前記誘導体が前記スルホン酸の塩、前記スルホン酸のエステル、前記スルホン酸の塩のエステルまたはそれらの二種以上の組み合わせであり；
前記任意の層がエチレン／ビニルアルコールコポリマー、ポリアミド、ポリ塩化ビニリデン、ポリアルキレンカルボネートまたはそれらの二種以上の組み合わせを含む少なくとも一種のポリマーを含むか、あるいはそれらから製造され、そして
前記シーラント層が任意に６５℃未満のＴｇを有する請求項１に記載の物品。
3.  前記フィルムがプリント可能である請求項１または２に記載の物品。
4.  前記塩がアルカリ金属塩またはアルカリ土類金属塩、好ましくはカルシウム塩、亜鉛塩もしくはナトリウム塩、リチウム塩またはそれらの二種以上の組み合わせである請求項１、２または３のいずれか一項に記載の物品。
5.  前記ポリアミドがポリアミド６、ポリアミド９、ポリアミド１０、ポリアミド１１、ポリアミド１２、ポリアミド６６、ポリアミド６，１０、ポリアミドＭＸＤ６、ポリアミド６，１２、ポリアミド６Ｉ、ポリアミド６Ｔ、ポリアミド６Ｉ，６Ｔ、ポリアミド、ポリアミド６，９、ポリアミドコポリマー、前記ポリアミドの一種以上のナノ複合体またはそれらの二種以上の組み合わせであり、そして好ましくはポリアミドＭＸＤ６またはそれらのナノ複合体である請求項１、２、３または４のいずれか一項に記載の物品。
6.  前記フィルムが二軸配向、収縮性または両方であり、そして好ましくは一方向または両方向において８５℃で少なくとも１０％の自由収縮を有する請求項１、２、３、４または５のいずれか一項に記載の物品。
7.  前記フィルムがフィルム（Ａ）を含むか、またはそれから製造される請求項１、２、３、４、５または６のいずれか一項に記載の物品。
8.  前記フィルムがフィルム（Ｂ）を含むか、またはそれから製造される請求項１、２、３、４、５または６のいずれか一項に記載の物品。
9.  前記フィルムがフィルム（Ｃ）を含むか、またはそれから製造される請求項１、２、３、４、５または６のいずれか一項に記載の物品。
10.  ポリアミドを含む前記層が約４０重量％〜９０重量％のポリアミド６またはポリアミド６，６およびポリアミド６Ｉ，６Ｔ、ポリアミドＭＸＤ６もしくはそれらの組み合わせを含む芳香族ポリアミドまたは部分的芳香族ポリアミドを含むか、あるいはそれらから製造され；前記ポリアミドがナノ複合体を含み；そして前記ポリアミドが任意に非晶質ポリアミド、半結晶ポリアミドまたはそれらの組み合わせをさらに含む第２のポリアミドを含み；そしてバリア層が非晶質ポリアミドをさらに含む請求項７、８または９のいずれか一項に記載の物品。
11.  多層フィルムおよび前記フィルム一層以上間の結合層を含むか、あるいはそれらから製造される自己換気性物品であって、前記フィルムが請求項１、２、３、４、５、６、７、８、９または１０のいずれか一項に記載のものであり、そして前記結合層が約１２０℃と約２３５℃との間で軟化および破裂可能な組成物を含むか、またはそれから製造され；前記結合層が好ましくは（１）エチレン／無水マレイン酸グラフトコポリマーとエチレン／アクリル酸メチルコポリマーとを含むブレンドまたは（２）第１のポリエステルおよびスルホン酸またはその誘導体を含む硫黄含有ポリエステルを含むか、あるいはそれらから製造され；前記結合層が約１５０℃未満で軟化し；そして前記第１のポリエステルまたは前記硫黄含有ポリエステルが請求項２または４に記載の通りである物品。
12.  エンドシールバッグ、サイドシールバッグ、リディングフィルムによる熱成形ポーチまたは食料品を含むパッケージである請求項１１に記載の物品。